(57)【要約】  本発明は、多層構造において使用され得るポリマーブレント、及びそのようなブレンドから形成される１つ以上の層を備える多層構造を提供する。一態様において、ポリマーブレンドは、コポリマーの重量に基づいて４重量パーセントより高く最大２５重量パーセントの酸含有量を有し、１〜６０ｇ／１０分のメルトインデックス（Ｉ２）を有する、エチレンとアクリル酸及びメタクリル酸の少なくとも一方とを含むコポリマーであって、エチレンアクリル酸コポリマー及びエチレンメタクリル酸コポリマーの総量は、ブレンドの総重量に基づいてブレンドの４５〜９９重量パーセントを占める、コポリマーと、０．８７０ｇ／ｃｍ３以上の密度を有し、２０ｇ／１０分以下のメルトインデックス（Ｉ２）を有するポリオレフィンであって、ブレンドの総重量に基づいてブレンドの１〜５５重量パーセントを占める、ポリオレフィンと、を含む。【選択図】なし【特許請求の範囲】
【請求項１】
ポリマーブレンドであって、
コポリマーの重量に基づいて４重量パーセントより高く最大２５重量パーセントの酸含有量を有し、１〜６０ｇ／１０分のメルトインデックス（Ｉ２）を有する、エチレンとアクリル酸及びメタクリル酸の少なくとも一方とを含むコポリマーであって、エチレンアクリル酸コポリマー及びエチレンメタクリル酸コポリマーの総量は、前記ブレンドの総重量に基づいて前記ブレンドの４５〜９９重量パーセントを占める、コポリマーと、
０．８７０ｇ／ｃｍ３以上の密度を有し、２０ｇ／１０分以下のメルトインデックス（Ｉ２）を有するポリオレフィンであって、前記ブレンドの総重量に基づいて前記ブレンドの１〜５５重量パーセントを占める、ポリオレフィンと、を含む、ポリマーブレンド。
【請求項２】
前記ポリオレフィンは、直鎖状低密度ポリエチレン、低密度ポリエチレン、高密度ポリエチレン、ポリプロピレン、またはそれらの組み合わせを含む、請求項１に記載のポリマーブレンド。
【請求項３】
前記ポリオレフィンは、低密度ポリエチレンまたは直鎖状低密度ポリエチレンを含む、請求項１に記載のポリマーブレンド。
【請求項４】
エチレンアクリル酸コポリマー及びエチレンメタクリル酸コポリマーの前記総量は、前記ブレンドの５０重量パーセント超を占め、前記ポリオレフィンは、前記ブレンドの５０重量パーセント未満を占める、請求項１〜３のいずれか一項に記載のポリマーブレンド。
【請求項５】
前記ポリオレフィンと前記エチレン／（メタ）アクリル酸コポリマーとの相対粘度比は、＜０．１５である、請求項１〜４のいずれか一項に記載のポリマーブレンド。
【請求項６】
ポリオレフィンと前記エチレン／（メタ）アクリル酸コポリマーとの前記粘度比は、１超１０未満である、請求項１〜５のいずれか一項に記載のポリマーブレンド。
【請求項７】
前記ポリオレフィンの前記メルトインデックス（Ｉ２）は、１０ｇ／１０未満である、請求項１〜６のいずれか一項に記載のポリマーブレンド。
【請求項８】
無機充填剤をさらに含み、前記無機充填剤は、炭酸カルシウム、炭酸マグネシウム、またはそれらの組み合わせを含む、請求項１〜７のいずれか一項に記載のポリマーブレンド。
【請求項９】
前記無機充填剤は、前記ブレンドの総重量に基づいて前記ブレンドの最大５０重量パーセントを占める、請求項８に記載のポリマーブレンド。
【請求項１０】
ポリマーブレンドであって、
コポリマーの重量に基づいて４重量パーセントより高く最大２５重量パーセントの酸含有量を有し、１〜６０ｇ／１０分のメルトインデックス（Ｉ２）を有する、エチレンとアクリル酸及びメタクリル酸の少なくとも一方とを含むコポリマーであって、エチレンアクリル酸コポリマー及びエチレンメタクリル酸コポリマーの総量は、前記ブレンドの総重量に基づいて前記ブレンドの４５〜９９重量パーセントを占める、コポリマーと、
低密度ポリエチレンまたは直鎖状低密度ポリエチレンを含み、１０ｇ／１０分以下のメルトインデックス（Ｉ２）を有するポリエチレンであって、前記ブレンドの総重量に基づいて前記ブレンドの１５〜５５重量パーセントを占める、ポリエチレンと、を含み、
前記ポリエチレンと前記エチレン／（メタ）アクリル酸コポリマーとの相対粘度比は、＜０．１５である、ポリマーブレンド。
【請求項１１】
少なくとも２つの層を備える多層構造であって、各層は対向する表側面を有し、
Ａ層は、請求項１〜１０のいずれか一項に記載のポリマーブレンドを含み、
Ｂ層は、基板を備え、Ｂ層の上部表側面は、Ａ層の下部表側面と接着接触している、多層構造。
【請求項１２】
前記基板は、金属箔、金属化フィルム、織物マット、不織マット、またはスクリムを含む、請求項１１に記載の多層構造。
【請求項１３】
Ｃ層をさらに備え、Ａ層の上部表側面は、Ｃ層の下部表側面と接着接触し、Ｃ層はポリオレフィンを含む、請求項１１または請求項１２に記載の多層構造。
【請求項１４】
Ａ層のＢ層への接着は、３インチ／分のクロスヘッド速度でＡＳＴＭ  Ｆ９０４に基づく１８０度剥離試験を用いて測定した場合に少なくとも３Ｎ／インチである、請求項１０〜１２のいずれか一項に記載の多層構造。
【発明の詳細な説明】
【技術分野】
【０００１】
本発明は、多層構造に使用され得るポリマーブレント、及びそのようなポリマーブレンドから形成される１つ以上の層を備える多層構造に関する。
【背景技術】
【０００２】
Ｔｈｅ  Ｄｏｗ  Ｃｈｅｍｉｃａｌ  ＣｏｍｐａｎｙからＰＲＩＭＡＣＯＲ（商標）という名称で入手可能なもの等のエチレンアクリル酸コポリマー（「ＥＡＡ」）は、アルミニウム等の金属基板に対する優れた接着を提供する。この理由から、ＥＡＡ樹脂は、典型的には多層梱包構造におけるアルミニウム箔のためのタイ層として使用される。タイ層におけるＥＡＡ樹脂の有用性にもかかわらず、場合によっては、タイ層のＥＡＡがタイ層の温度感受性に悪影響を与える可能性がある。そのため、望ましくない影響を最小限に抑えながら、多層構造中の箔、金属化フィルム、または同様の基板への望ましい接着を提供することができるポリマーへの代替アプローチの必要性が依然として存在する。
【発明の概要】
【０００３】
本発明は、いくつかの態様において、タイ層におけるエチレンアクリル酸の量を減少させる一方で、多層構造中のタイ層として使用された場合に望ましい接着を提供するポリマーブレンドを提供する。さらに、いくつかの態様において、本発明は、ドローダウン及びネックイン等の望ましくない影響を最小限に抑えながら、多層構造を形成するための押出被覆を容易にする。例えば、本発明の実施形態は、望ましい接着を達成するのに十分なエチレンアクリル酸（または同様の高分子樹脂）が組み込まれた樹脂の注意深く選択されたブレンドを含む。
【０００４】
一態様において、本発明は、コポリマーの重量に基づいて４重量パーセントより高く最大２５重量パーセントの酸含有量を有し、１〜６０ｇ／１０分のメルトインデックス（Ｉ２）を有する、エチレンとアクリル酸及びメタクリル酸の少なくとも一方とを含むコポリマーであって、エチレンアクリル酸コポリマー及びエチレンメタクリル酸コポリマーの総量は、ブレンドの総重量に基づいてブレンドの４５〜９９重量パーセントを占める、コポリマーと、０．８７０ｇ／ｃｍ３以上の密度を有し、２０ｇ／１０分以下のメルトインデックス（Ｉ２）を有するポリオレフィンであって、ブレンドの総重量に基づいてブレンドの１〜５５重量パーセントを占める、ポリオレフィンと、を含むポリマーブレンドを提供する。
【０００５】
別の態様において、本発明は、コポリマーの重量に基づいて４重量パーセントより高く最大２５重量パーセントの酸含有量を有し、１〜６０ｇ／１０分のメルトインデックス（Ｉ２）を有する、エチレンとアクリル酸及びメタクリル酸の少なくとも一方とを含むコポリマーであって、エチレンアクリル酸コポリマー及びエチレンメタクリル酸コポリマーの総量は、ブレンドの総重量に基づいてブレンドの４５〜９９重量パーセントを占める、コポリマーと、低密度ポリエチレンまたは直鎖状低密度ポリエチレンを含み、１０ｇ／１０分以下のメルトインデックス（Ｉ２）を有するポリエチレンであって、ブレンドの総重量に基づいてブレンドの１５〜５５重量パーセントを占める、ポリエチレンと、を含み、ポリエチレンとエチレン／（メタ）アクリル酸コポリマーとの相対粘度比は＜０．１５である、ポリマーブレンドを提供する。
【０００６】
別の態様において、本発明は、少なくとも２つの層を備える多層構造であって、各層は対向する表側面を有し、Ａ層は、本明細書に開示される本発明のポリマーブレンドのいずれかを含み、Ｂ層は、基板を備え、Ｂ層の上部表側面は、Ａ層の下部表側面と接着接触している、多層構造を提供する。いくつかの実施形態において、基板はアルミニウム箔を含む。
【０００７】
これら及び他の実施形態を、発明を実施するための形態により詳細に記載する。
【発明を実施するための形態】
【０００８】
別段の記載がないか、文脈から暗示されないか、または当該技術分野の通例でない限り、全ての部及びパーセントは重量に基づき、全ての温度は℃であり、全ての試験方法は本開示の出願日現在のものである。
【０００９】
用語「組成物」は、本明細書で使用される場合、組成物を含む材料の混合物、ならびに組成物の材料から形成される反応生成物及び分解生成物を指す。
【００１０】
「ポリマー」は、同じ種類または異なる種類であろうと、モノマーを重合することによって調製される高分子化合物を意味する。したがって、ポリマーという総称は、ホモポリマーという用語（微量の不純物がポリマー構造に組み込まれ得るという理解の下に、１種類のモノマーのみから調製されるポリマーを指すために用いられる）、及びこれ以降に定義されるインターポリマーという用語を包含する。微量の不純物（例えば、触媒残渣）がポリマー中及び／またはポリマー内に組み込まれてもよい。ポリマーは、単一のポリマー、ポリマーブレンド、またはポリマー混合物であり得る。
【００１１】
用語「インターポリマー」は、本明細書で使用される場合、少なくとも２つの異なる種類のモノマーの重合によって調製されるポリマーを指す。したがって、インターポリマーという総称は、コポリマー（２つの異なる種類のモノマーから調製されるポリマーを指して用いられる）、及び２つより多くの異なる種類のモノマーから調製されるポリマーを含む。
【００１２】
用語「オレフィン系ポリマー」または「ポリオレフィン」は、本明細書で使用される場合、（ポリマーの重量に基づいて）過半量のオレフィンモノマー、例えば、エチレンまたはプロピレンを重合形態で含み、任意選択的に１つ以上のコモノマーを含み得るポリマーを指す。
【００１３】
「ポリプロピレン」は、プロピレンモノマーに由来する単位を５０重量％超有するポリマーを意味する。
【００１４】
用語「エチレン／α‐オレフィンインターポリマー」は、本明細書で使用される場合、（インターポリマーの重量に基づいて）過半量のエチレンモノマーと、α‐オレフィンとを重合形態で含むインターポリマーを指す。
【００１５】
用語「エチレン／α‐オレフィンコポリマー」は、本明細書で使用される場合、２つのみのモノマータイプとして、（コポリマーの重量に基づいて）過半量のエチレンモノマーと、α‐オレフィンとを重合形態で含むコポリマーを指す。
【００１６】
用語「接着接触している」及び同様の用語は、ある層の１つの表側面と別の層の１つの表側面とが互いに触れて結合接触した状態にあるため、両方の層の層間面（すなわち、接触している表側面）に損傷を与えることなく一方の層を他方の層から離すことができないことを意味する。
【００１７】
用語「含む（ｃｏｍｐｒｉｓｉｎｇ）」、「含む（ｉｎｃｌｕｄｉｎｇ）」、「有する（ｈａｖｉｎｇ）」、及びその派生語は、同じことが具体的に開示されているかどうかにかかわらず、いかなる追加の成分、ステップ、または手順の存在も除外することを意図するものではない。あらゆる疑義を避けるために、用語「含む（ｃｏｍｐｒｉｓｉｎｇ）」の使用によって請求される全ての組成物は、別段の記載のない限り、高分子であろうとそうでなかろうと、任意の追加の添加剤、アジュバント、または化合物を含み得る。対照的に、用語「〜から本質的になる」は、操作性にとって必須ではないものを除いて、それに続く任意の記述の範囲からいかなる他の成分、ステップ、または手順も除外する。用語「〜からなる」は、具体的に明記または列挙されていないいかなる成分、ステップ、または手順も除外する。
【００１８】
「ポリエチレン」または「エチレン系ポリマー」は、エチレンモノマーに由来する単位を５０重量％超含むポリマーを意味するものとする。これは、ポリエチレンホモポリマーまたはコポリマー（２つ以上のコモノマーに由来する単位を意味する）を含む。当該技術分野で既知のポリエチレンの一般的な形態は、低密度ポリエチレン（ＬＤＰＥ）、直鎖状低密度ポリエチレン（ＬＬＤＰＥ）、超低密度ポリエチレン（ＵＬＤＰＥ）、超低密度ポリエチレン（ＶＬＤＰＥ）、シングルサイト触媒による直鎖状低密度ポリエチレン（直鎖状及び実質的に直鎖状の両方の低密度樹脂（ｍ−ＬＬＤＰＥ）を含む）、中密度ポリエチレン（ＭＤＰＥ）、及び高密度ポリエチレン（ＨＤＰＥ）を含む。これらのポリエチレン材料は、当該技術分野で一般的に知られているが、これらの異なるポリエチレン樹脂のいくつかの間の違いを理解する上で以下の説明が役立ち得る。
【００１９】
用語「ＬＤＰＥ」はまた、「高圧エチレンポリマー」または「高度に分岐したポリエチレン」と称されてもよく、ポリマーが、過酸化物等のフリーラジカル開始剤を使用して、オートクレーブまたは管型反応器内で１４，５００ｐｓｉ（１００ＭＰａ）より高い圧力で部分的または全体的にホモポリマー化またはコポリマー化されることを意味すると定義される（例えば、参照により本明細書に組み込まれる米国特許第４，５９９，３９２号を参照されたい）。ＬＤＰＥ樹脂は、典型的には０．９１６〜０．９３５ｇ／ｃｍ３の範囲の密度を有する。
【００２０】
用語「ＬＬＤＰＥ」は、伝統的なチーグラー・ナッタ触媒系、ならびに限定されないがビス−メタロセン触媒（時に「ｍ−ＬＬＤＰＥ」と称される）及び束縛構造触媒を含むシングルサイト触媒を使用して作製される両方の樹脂を含み、直鎖状、実質的に直鎖状、または不均一なポリエチレンコポリマーもしくはホモポリマーを含む。ＬＬＤＰＥは、ＬＤＰＥよりも少ない長鎖分岐を含有し、米国特許第５，２７２，２３６号、米国特許第５，２７８，２７２号、米国特許第５，５８２，９２３号、及び米国特許第５，７３３，１５５号においてさらに定義される実質的に直鎖状のエチレンポリマー、米国特許第３，６４５，９９２号に記載されるような均一に分岐した直鎖状エチレンポリマー、米国特許第４，０７６，６９８号に開示されるプロセスに従って調製されるような不均一に分岐した直鎖状エチレンポリマー、及び／またはそれらのブレンド（米国特許第３，９１４，３４２号または米国特許第５，８５４，０４５号に開示されるもの等）を含む。ＬＬＤＰＥは、当該技術分野で既知の任意の種類の反応器または反応基構成を使用して、気相重合、溶液相重合、もしくはスラリー重合、またはそれらの任意の組み合わせによって作製することができる。
【００２１】
用語「ＭＤＰＥ」は、０．９２６〜０．９３５ｇ／ｃｍ３の密度を有するポリエチレンを指す。「ＭＤＰＥ」は、典型的には、クロム触媒もしくはチーグラー・ナッタ触媒を使用して、または限定されないがビス−メタロセン触媒及び束縛構造触媒を含むシングルサイト触媒を使用して作製され、典型的には、２．５より高い分子量分布（「ＭＷＤ」）を有する。
【００２２】
用語「ＨＤＰＥ」は、約０．９３５ｇ／ｃｍ３よりも高い密度を有し、チーグラー・ナッタ触媒、クロム触媒、または限定されないがビス−メタロセン触媒及び束縛構造触媒を含むシングルサイト触媒を用いて一般的に調製されるポリエチレンを指す。
【００２３】
用語「ＵＬＤＰＥ」は、０．８８０〜０．９１２ｇ／ｃｍ３の密度を有し、チーグラー・ナッタ触媒、クロム触媒、または限定されないがビス−メタロセン触媒及び束縛構造触媒を含むシングルサイト触媒を用いて一般的に調製されるポリエチレンを指す。
【００２４】
用語「多層構造」は、異なる組成を有する２つ以上の層を備える任意の構造を指し、限定されないが、多層フィルム、多層シート、積層フィルム、多層剛性容器、多層パイプ、及び多層被覆基板を含む。
【００２５】
本明細書において別段の指示のない限り、本発明の態様を説明する際に以下の分析方法が用いられる。
【００２６】
「密度」は、ＡＳＴＭ  Ｄ７９２に従って決定される。
【００２７】
「メルトインデックス」：メルトインデックスＩ２（またはＩ２）及びＩ１０（またはＩ１０）は、ＡＳＴＭ  Ｄ−１２３８に従って１９０℃で、それぞれ２．１６ｋｇ及び１０ｋｇの負荷で測定される。これらの値はｇ／１０分で記録される。「メルトフローレート」は、ポリプロピレン系樹脂に用いられ、ＡＳＴＭ  Ｄ１２３８（２３０℃、２．１６ｋｇ）に従って決定される。
【００２８】
「酸含有量」：エチレン／（メタ）アクリル酸コポリマーの酸含有量は、ＡＳＴＭ  Ｄ４０９４に従って測定される。
【００２９】
「金属基板への接着」：金属基板への層の接着は、３インチ／分または１０インチ／分のクロスヘッド速度（指定通り）でＡＳＴＭ  Ｆ９０４に基づく１８０度剥離試験を用いて決定される。ポリマーブレンドから形成される層の金属基板への接着を特徴づける場合、ポリマーブレンド層及び金属基板を含む試料を調製し、実施例に記載されるように試験を行う。
【００３０】
「１９０℃及び１０００ｓ−１での粘度」：直径１ｍｍ及び長さ２０ｍｍ（Ｌ／Ｄ比２０）のステンレス鋼製の平坦な入口ダイを有するＲｈｅｏｔｅｓｔｅｒ  ２０００キャピラリーレオメータを使用してポリマーの流動曲線を作成する。試験は１９０℃で行われる。見かけのせん断速度を１５０〜１００００ｓ−１に指定し、ディケード当たり５つの対数的な間隔の点を収集する。直径１５ｍｍのバレルに樹脂を充填し、試験前に１０分間溶融させる。浸漬時間の間、貯蔵部から材料が滴るのを避けるために、ロッドをキャピラリー底部のストッパとして使用することができる。ピストンの速度を制御して指定された見かけのせん断速度を達成する。対応する測定値を測定する前に、流動する溶融ポリマーをそれぞれの課せられたせん断速度で平衡に到達させる。当業者には既知であるように、壁における見かけのせん断速度及びせん断応力は、キャピラリーの寸法、キャピラリーにわたる圧力低下、及びピストンの速度に基づいて計算される。樹脂の補正されたせん断粘度は、壁におけるせん断応力と補正されたせん断速度との比を用いて計算される。補正されたせん断速度は、ワイセンベルグ−ラビノビッチ補正を適用することにより得られる。この計算にはバーグレー補正は適用されない。１９０℃及び補正されたせん断速度１０００ｓ−１でのポリマーの粘度は、線形内挿プロセスを用いて決定される。補正されたせん断粘度の対数及び補正されたせん断速度の対数は、補正されたせん断速度１０００ｓ−１を下回る最も近い点及びそれを上回る最も近い点として用いられる。これらの２つの点を通過する線の傾き及び切片を計算して、補正されたせん断粘度の対数を表す方程式を補正されたせん断速度の対数の関数として得る。この方程式は、３に等しい補正されたせん断速度の対数の値で補正されたせん断粘度の対数の値を決定するために使用される（１０００のｌｏｇ１０）。補正されたせん断速度１０００ｓ−１で内挿されたせん断粘度値は、補正されたせん断粘度の対数の真数を用いて最終的に計算される。
【００３１】
さらなる特性及び試験方法を、本明細書にさらに記載する。
【００３２】
一態様において、本発明は、コポリマーの重量に基づいて４重量パーセントより高く最大２５重量パーセントの酸含有量を有し、１〜６０ｇ／１０分のメルトインデックス（Ｉ２）を有する、エチレンとアクリル酸及びメタクリル酸の少なくとも一方とを含むコポリマーであって、エチレンアクリル酸コポリマー及びエチレンメタクリル酸コポリマーの総量は、ブレンドの総重量に基づいてブレンドの４５〜９９重量パーセントを占める、コポリマーと、０．８７０ｇ／ｃｍ３以上の密度を有し、２０ｇ／１０分以下のメルトインデックス（Ｉ２）を有するポリオレフィンであって、ブレンドの総重量に基づいてブレンドの１〜５５重量パーセントを占める、ポリオレフィンと、を含むポリマーブレンドを提供する。いくつかの実施形態において、ポリオレフィンは、直鎖状低密度ポリエチレン、低密度ポリエチレン、高密度ポリエチレン、中密度ポリエチレン、ポリオレフィンプラストマー、ポリオレフィンエラストマー、ポリプロピレン、エチレン／環状オレフィンコポリマー、またはそれらの組み合わせを含む。ポリオレフィンは、いくつかの実施形態において、低密度ポリエチレンまたは直鎖状低密度ポリエチレンを含む。いくつかの実施形態において、ポリオレフィンの代わりにまたはポリオレフィンに加えて、ポリマーブレンドはポリスチレンをさらに含む。
【００３３】
別の態様において、本発明は、コポリマーの重量に基づいて４重量パーセントより高く最大２５重量パーセントの酸含有量を有し、１〜６０ｇ／１０分のメルトインデックス（Ｉ２）を有する、エチレンとアクリル酸及びメタクリル酸の少なくとも一方とを含むコポリマーであって、エチレンアクリル酸コポリマー及びエチレンメタクリル酸コポリマーの総量は、ブレンドの総重量に基づいてブレンドの４５〜９９重量パーセントを占める、コポリマーと、低密度ポリエチレンまたは直鎖状低密度ポリエチレンを含み、１０ｇ／１０分以下のメルトインデックス（Ｉ２）を有するポリエチレンであって、ブレンドの総重量に基づいてブレンドの１５〜５５重量パーセントを占める、ポリエチレンと、を含み、ポリエチレンとエチレン／（メタ）アクリル酸コポリマーとの相対粘度比は＜０．１５である、ポリマーブレンドを提供する。
【００３４】
いくつかの実施形態において、エチレンアクリル酸コポリマー及びエチレンメタクリル酸コポリマーの総量は、ブレンドの５０重量パーセント超を占め、ポリオレフィンは、ブレンドの５０重量パーセント未満を占める。いくつかの実施形態において、エチレンアクリル酸コポリマー及びエチレンメタクリル酸コポリマーの総量は、ブレンドの５５重量パーセント超を占め、ポリオレフィンは、ブレンドの４５重量パーセント未満を占める。
【００３５】
いくつかの実施形態において、ポリマーブレンド中のポリオレフィンとエチレン／（メタ）アクリル酸コポリマーとの相対粘度比は＜０．１５であり、いくつかの実施形態において＜０．１０である。ポリオレフィンとエチレン／（メタ）アクリル酸コポリマーとの粘度比は、いくつかの実施形態において１超１０未満であり、いくつかの実施形態において１．５超１０未満であり、いくつかの実施形態において１．５超５未満である。いくつかの実施形態において、ポリオレフィンのメルトインデックス（Ｉ２）は、１０ｇ／１０分未満である。
【００３６】
いくつかの実施形態において、ポリマーブレンドは、無機充填剤をさらに含む。無機充填剤は、いくつかの実施形態において、炭酸カルシウム、炭酸マグネシウム、またはそれらの組み合わせを含む。ポリマーブレンドが無機充填剤を含むいくつかの実施形態において、無機充填剤は、ブレンドの総重量に基づいてブレンドの最大５０重量パーセントを占める。
【００３７】
いくつかの実施形態において、ポリマーブレンドは、酸化剤、着色剤、スリップ剤、粘着防止剤、加工助剤、またはそれらの組み合わせのうちの少なくとも１つをさらに含む。
【００３８】
ポリマーブレンドは、本明細書に記載される２つ以上の実施形態の組み合わせを含むことができる。
【００３９】
本発明の実施形態はまた、本発明のポリマーブレンドから形成される層を含む多層構造にも関する。一態様において、多層構造は、少なくとも２つの層を備え、各層は対向する表側面を有し、Ａ層は、本明細書に開示される実施形態のいずれかによるポリマーブレンドを含み、Ｂ層は、基板を備え、Ｂ層の上部表側面は、Ａ層の下部表側面と接着接触している。いくつかの実施形態において、基板は、アルミニウム箔または金属化フィルムを含む。Ａ層のＢ層への接着は、いくつかの実施形態において、３インチ／分のクロスヘッド速度でＡＳＴＭ  Ｆ９０４に基づく１８０度剥離試験を用いて測定した場合に少なくとも３Ｎ／インチである。Ａ層のＢ層への接着は、いくつかの実施形態において、３インチ／分のクロスヘッド速度でＡＳＴＭ  Ｆ９０４に基づく１８０度剥離試験を用いて測定した場合に少なくとも５Ｎ／インチである。いくつかの実施形態において、Ａ層は、３００℃の溶融温度でＢ層上に押出被覆される。
【００４０】
いくつかの実施形態において、多層構造はさらにＣ層を備え、Ａ層の上部表側面は、Ｃ層の下部表側面と接着接触している。いくつかのそのような実施形態において、Ｃ層はポリオレフィンを含む。
【００４１】
本発明の多層構造は、本明細書に記載される２つ以上の実施形態の組み合わせを含む。
【００４２】
本発明の実施形態はまた、本明細書に開示される多層構造（例えば、多層フィルム）のいずれかを含む物品にも関する。
【００４３】
ポリマーブレンド
本発明の実施形態によるポリマーブレンドは、本明細書に規定される特定の特徴を有するエチレンとアクリル酸及びメタクリル酸の少なくとも一方とを含むコポリマーと、本明細書に規定されるような特定の特徴を有するポリオレフィンとを含む。参照しやすいように、エチレンとアクリル酸及びメタクリル酸の少なくとも一方とを含むコポリマーは、いくつかのそのようなコポリマーはアクリル酸モノマーとメタクリル酸モノマーの両方を含むことができるという理解の下に、本明細書において「エチレン／（メタ）アクリル酸コポリマー」とも称される。
【００４４】
本発明の実施形態において使用されるエチレン／（メタ）アクリル酸コポリマーは、ランダムコポリマーとして特徴づけられる。そのようなエチレン／（メタ）アクリル酸コポリマーは、当業者に既知の技術を用いて、エチレンとアクリル酸及び／またはメタクリル酸モノマーとの混合物に作用するフリーラジカル重合開始剤の作用によって高圧で調製することができる。本発明のポリマーブレンドに使用されるエチレン／（メタ）アクリル酸コポリマーは、「グラフト法」または「ブロック重合法」によって作製されるコポリマーとは対照的にコモノマーの混合物の重合によって形成されるため、それらはより正確にはインターポリマーと称される。
【００４５】
本発明のいくつかの実施形態において使用されるエチレン／（メタ）アクリル酸コポリマーは、コポリマーの重量に基づいて４重量パーセントより高く最大２５重量パーセントの酸含有量を有するとして特徴づけることができる。エチレン／（メタ）アクリル酸コポリマーは、いくつかの好ましい実施形態において、コポリマーの重量に基づいて５重量パーセントより高く最大１５重量パーセントの酸含有量を有する。エチレン／（メタ）アクリル酸コポリマーは、いくつかの好ましい実施形態において、コポリマーの重量に基づいて６重量パーセントより高く最大１２重量パーセントの酸含有量を有する。エチレン／（メタ）アクリル酸コポリマーは、いくつかの好ましい実施形態において、コポリマーの重量に基づいて７重量パーセントより高く最大１２重量パーセントの酸含有量を有する。
【００４６】
エチレン／（メタ）アクリル酸コポリマーは、いくつかの実施形態において、１〜６０ｇ／１０分のメルトインデックス（Ｉ２）を有するとしてさらに特徴づけられてもよい。１〜６０ｇ／１０分の全ての個々の値及び部分範囲が本明細書に含まれ、本明細書に開示される。例えば、エチレン／（メタ）アクリル酸コポリマーは、１、５、１０、１５、または２０ｇ／１０分の下限値から１０、１５、２０、２５、３０、３５、４０、４５、５０、または５５ｇ／１０分の上限値までのメルトインデックスを有することができる。いくつかの実施形態において、エチレン／（メタ）アクリル酸コポリマーは、１〜４０ｇ／１０分、またいくつかの実施形態において１〜３０ｇ／１０分のメルトインデックス（Ｉ２）を有する。
【００４７】
ポリマーブレンドは、いくつかの実施形態において、ブレンドの重量に基づいて４５〜９９重量パーセントのエチレン／（メタ）アクリル酸コポリマーを含む。いくつかの実施形態において、ポリマーブレンドは、いくつかの実施形態において、ブレンドの重量に基づいて５０重量パーセントより多くのエチレン／（メタ）アクリル酸コポリマーを含む。いくつかの実施形態において、ポリマーブレンドは、ブレンドの重量に基づいて少なくとも５５重量パーセントのエチレン／（メタ）アクリル酸コポリマーを含む。いくつかの実施形態において、ポリマーブレンドは、ブレンドの重量に基づいて５０重量％超〜９５重量％のエチレン／（メタ）アクリル酸コポリマーを含むことができる。５０〜９９重量％の全ての個々の値及び部分範囲が本明細書に含まれ、本明細書に開示される；例えば、ポリマーブレンド中のエチレン／（メタ）アクリル酸コポリマーの量は、５０、５５、６０、６５、７０、７５、または８０重量％の下限値から７５、８０、８５、９０、９５、または９９重量％の上限値までであり得る。例えば、ポリマーブレンド中のエチレン／（メタ）アクリル酸コポリマーの量は、５０〜９９重量％であってもよく、または代替例において５５〜９５重量％、または代替例において５５〜８５重量％、または代替例において５７〜７５重量％であってもよい。
【００４８】
本発明の実施形態において使用することができる市販のエチレン／（メタ）アクリル酸コポリマーの例として、Ｔｈｅ  Ｄｏｗ  Ｃｈｅｍｉｃａｌ  Ｃｏｍｐａｎｙから市販されているＰＲＩＭＡＣＯＲ（商標）エチレン／アクリル酸コポリマー、Ｅｘｘｏｎ  Ｍｏｂｉｌ  Ｃｏｒｐ．から市販されているＥｓｃｏｒエチレン／アクリル酸コポリマー、ＤｕＰｏｎｔから市販されているＮｕｃｒｅｌ  ｅｔｈｙｌｅｎｅ／メタクリル酸コポリマー、及びＩＮＥＯＳから市販されているエチレン／メタクリル酸コポリマーが挙げられる。
【００４９】
エチレン／（メタ）アクリル酸コポリマーに加えて、本発明のポリマーブレンドは、０．８７０ｇ／ｃｍ３以上の密度及び２０ｇ／１０分以下のメルトインデックス（Ｉ２）を有するポリオレフィンをさらに含む。そのようなポリオレフィンは、（ポリマーの重量に基づいて）過半量のエチレンまたはプロピレンモノマーを重合形態で含み、任意選択的に１つ以上のコモノマーを含み得るポリマーを含む。
【００５０】
いくつかの実施形態において、ポリオレフィンは、０．８７０ｇ／ｃｍ３以上の密度及び２０ｇ／１０分以下のメルトインデックス（Ｉ２）を有するポリエチレンを含む。０．８７０ｇ／ｃｍ３以上の全ての個々の値及び部分範囲が本明細書に含まれ、本明細書に開示される；例えば、ポリエチレンの密度は、０．８７０ｇ／ｃｍ３以上であってもよく、または代替例において０．９００ｇ／ｃｍ３以上、または代替例において０．９１０ｇ／ｃｍ３以上、または代替例において０．９２５ｇ／ｃｍ３以上、または代替例において０．９３５ｇ／ｃｍ３以上であってもよい。特定の実施形態において、ポリエチレンは、０．９７０ｇ／ｃｍ３以下の密度を有する。０．９７０ｇ／ｃｍ３以下の全ての個々の値及び部分範囲が本明細書に含まれ、本明細書に開示される。例えば、ポリエチレンの密度は、０．９７０ｇ／ｃｍ３以下であってもよく、または代替例において０．９６０ｇ／ｃｍ３以下、または代替例において０．９５５ｇ／ｃｍ３以下、または代替例において０．９５０ｇ／ｃｍ３以下、または代替例において０．９４０ｇ／ｃｍ３以下であってもよい。ポリオレフィンがポリプロピレンを含む場合、当業者は、本明細書の教示に基づいて、ポリプロピレンに適した密度を特定することができる。
【００５１】
いくつかの実施形態において、ポリオレフィンは、２０ｇ／１０分以下のメルトインデックス（Ｉ２）を有する。最大２０ｇ／１０分の全ての個々の値及び部分範囲が本明細書に含まれ、本明細書に開示される。例えば、ポリオレフィンは、０．２、０．２５、０．５、０．７５、１、２、４、５、１０、または１５ｇ／１０分の下限値から１、２、４、５、１０、または１５ｇ／１０分の上限値までのメルトインデックスを有することができる。ポリオレフィンは、いくつかの実施形態において、最大１５ｇ／１０分のメルトインデックス（Ｉ２）を有する。ポリオレフィンは、いくつかの実施形態において、最大１０ｇ／１０分のメルトインデックス（Ｉ２）を有する。いくつかの実施形態において、ポリオレフィンは、５ｇ／１０分未満のメルトインデックス（Ｉ２）を有する。
【００５２】
本発明のいくつかの実施形態における使用に特に適したポリエチレンは、直鎖状低密度ポリエチレン（ＬＬＤＰＥ）、低密度ポリエチレン（ＬＤＰＥ）、高密度ポリエチレン（ＨＤＰＥ）、中密度ポリエチレン（ＭＤＰＥ）、ポリオレフィンエラストマー、ポリオレフィンプラストマー、環状オレフィンコポリマー、オレフィンブロックコポリマー、及びそれらの組み合わせを含む。いくつかの実施形態において、ポリオレフィンは、低密度ポリエチレン（ＬＤＰＥ）及び／または直鎖状低密度ポリエチレン（ＬＬＤＰＥ）を含む。
【００５３】
ポリオレフィンがＬＤＰＥ及び／またはＬＬＤＰＥを含む場合、ＬＤＰＥまたはＬＬＤＰＥの密度は、典型的には０．９１６〜０．９３５ｇ／ｃｍ３の範囲である。ポリオレフィンがＨＤＰＥを含む場合、ＨＤＰＥの密度は、典型的には０．９３５ｇ／ｃｍ３超〜最大０．９７０ｇ／ｃｍ３の範囲である。
【００５４】
本発明の実施形態において使用することができる市販のＬＤＰＥの例として、Ｔｈｅ  Ｄｏｗ  Ｃｈｅｍｉｃａｌ  Ｃｏｍｐａｎｙから市販されているＤＯＷ（商標）ＬＤＰＥ  １３２ｉ、ＤＯＷ（商標）ＬＤＰＥ  ４０１２、及びＡＧＩＬＩＴＹ（商標）１００１、ならびに他の低密度ポリエチレンが挙げられる。本発明の実施形態において使用することができる市販のＬＬＤＰＥの例として、Ｔｈｅ  Ｄｏｗ  Ｃｈｅｍｉｃａｌ  Ｃｏｍｐａｎｙから市販されているＤＯＷＬＥＸ（商標）直鎖状低密度ポリエチレン、例えば、ＤＯＷＬＥＸ（商標）２０４５及びＤＯＷＬＥＸ（商標）２７４０Ｇ、ならびに他の製品が挙げられる。本発明の実施形態において使用することができる市販のＨＤＰＥの例として、Ｔｈｅ  Ｄｏｗ  Ｃｈｅｍｉｃａｌ  Ｃｏｍｐａｎｙから市販されているＤＯＷ（商標）ＨＤＰＥ樹脂及びＤＯＷＬＥＸ（商標）２０５０Ｂ、ならびに他の他の高密度ポリエチレンが挙げられる。ＨＤＰＥ樹脂に加えて、ポリマーブレンドに使用されるポリオレフィンは、０．９３５ｇ／ｃｍ３よりも高い密度を有する強化ポリエチレンも含むことができる。本発明の実施形態において使用することができる高い密度を有する市販の強化ポリエチレン樹脂の例として、Ｔｈｅ  Ｄｏｗ  Ｃｈｅｍｉｃａｌ  Ｃｏｍｐａｎｙから市販されているＥＬＩＴＥ（商標）及び他の強化ポリエチレン樹脂が挙げられる。さらに、いくつかの実施形態において、ポリマーブレンドに使用されるポリオレフィンは、０．９３５ｇ／ｃｍ３以下の密度を有する強化ポリエチレン、例えば、Ｔｈｅ  Ｄｏｗ  Ｃｈｅｍｉｃａｌ  Ｃｏｍｐａｎｙから市販されているＥＬＩＴＥ（商標）強化ポリエチレン等も含むことができる。本発明の実施形態において使用することができる市販のポリオレフィンプラストマーの例として、ＡＦＦＩＮＩＴＹ（商標）ポリオレフィンプラストマー、例えば、Ｔｈｅ  Ｄｏｗ  Ｃｈｅｍｉｃａｌ  Ｃｏｍｐａｎｙから市販されているＡＦＦＩＮＩＴＹ（商標）ＰＬ  １８８０Ｇ及び他の製品が挙げられる。本発明の実施形態において使用することができる市販のオレフィンブロックコポリマーの例として、ＩＮＦＵＳＥ（商標）オレフィンブロックコポリマー、例えば、Ｔｈｅ  Ｄｏｗ  Ｃｈｅｍｉｃａｌ  Ｃｏｍｐａｎｙから市販されているＩＮＦＵＳＥ（商標）９１０７及び他の製品が挙げられる。
【００５５】
当業者は、本明細書の教示に基づいて、ポリマーブレンドに使用するのに適した市販のポリプロピレンを選択することができる。
【００５６】
ポリマーブレンドは、いくつかの実施形態において、ブレンドの重量に基づいて１〜５５重量パーセントのポリオレフィンを含む。いくつかの実施形態において、ポリマーブレンドは、いくつかの実施形態において、ブレンドの重量に基づいて５０重量パーセント以下のポリオレフィンを含む。いくつかの実施形態において、ポリマーブレンドは、ブレンドの重量に基づいて４５重量パーセント未満のポリオレフィンを含む。いくつかの実施形態において、ポリマーブレンドは、ブレンドの重量に基づいて５〜５０重量％のポリオレフィンを含むことができる。１〜５５重量％の全ての個々の値及び部分範囲が本明細書に含まれ、本明細書に開示される；例えば、ポリマーブレンド中のポリオレフィンの量は、１、５、１０、１５、２０、２５、３０、３５、または４０重量％の下限値から２５、３０、３５、４０、４５、５０、または５５重量％の上限値までであり得る。例えば、ポリマーブレンド中のポリオレフィンの量は、１〜５０重量％であってもよく、または代替例において５〜４５重量％、または代替例において１５〜４５重量％、または代替例において２５〜４３重量％であってもよい。
【００５７】
ポリオレフィンとエチレン／（メタ）アクリル酸コポリマーとの相対粘度比は、いくつかの実施形態において重要であり得る。本明細書で使用される場合、「相対粘度比」または「ＲＶＲ」は、第１の成分のメルトインデックス（Ｉ２）を第２の成分のメルトインデックス（Ｉ２）で除したものを指す。したがって、ポリオレフィンとエチレン／（メタ）アクリル酸コポリマーとのＲＶＲは、ポリオレフィンのメルトインデックス（Ｉ２）をエチレン／（メタ）アクリル酸コポリマーのメルトインデックス（Ｉ２）で除すことによって決定される。いくつかの実施形態において、ポリオレフィンとエチレン／（メタ）アクリル酸コポリマーとのＲＶＲは、０．１５未満であり、好ましくは０．１０未満である。任意の特定の理論によって拘束されることを望むものではないが、ポリオレフィンとエチレン／（メタ）アクリル酸コポリマーとのそのようなＲＶＲ値は、多層構造中のタイ層として使用された場合、特に、層の１つが金属箔または金属化フィルムである場合に、望ましい接着に寄与すると考えられる。さらに、いくつかの実施形態において、アルミニウム箔の層への接着強度は、ポリオレフィンとエチレン／（メタ）アクリル酸コポリマーとのＲＶＲを変更することによって調整することができる。
【００５８】
ポリオレフィンとエチレン／（メタ）アクリル酸コポリマーとの粘度比は、いくつかの実施形態において重要であり得る。本明細書で使用される場合、「粘度比」は、粘度が１０００ｓ−１の適用せん断速度にて１９０℃の温度で決定される場合に、第１の成分の粘度を第２の成分の粘度で除したものを指す。したがって、ポリオレフィンとエチレン／（メタ）アクリル酸コポリマーとの粘度比は、ポリオレフィンの決定された粘度をエチレン／（メタ）アクリル酸コポリマーの決定された粘度で除すことによって決定される。本明細書で使用されるような２つの成分間の「粘度比」を計算するために、各成分の１９０℃及び１０００ｓ−１での粘度が前述のように測定される。
【００５９】
いくつかの実施形態において、ポリオレフィンとエチレン／（メタ）アクリル酸コポリマーとの粘度比は、１，０００ｓ−１の適用せん断速度下にて１９０℃超で前述のように粘度を測定した場合、１超１０未満、好ましくは１．５超１０未満、またより好ましくは１．５超５未満である。任意の特定の理論によって拘束されることを望むものではないが、ポリオレフィンとエチレン／（メタ）アクリル酸コポリマーとのそのような粘度比の値は、多層構造中のタイ層として使用された場合、特に、層の１つが金属箔または金属化フィルムである場合に、望ましい接着に寄与すると考えられる。当業者は、成分間の粘度比を計算するために用いられるポリマーブレンド中の各成分の決定された粘度は、処理条件に基づいて変化するのは当然であることを認識するであろう。実験的に使用可能な条件が成分の粘度を測定するための基準として用いられるが、本明細書に開示される実施形態のいずれかに対する制限として機能することを意図するものではない。
【００６０】
いくつかの実施形態において、ポリマーブレンドは、１つ以上の無機充填剤をさらに含む。いくつかの実施形態によるポリマーブレンドに組み込むことができる無機充填剤の例として、炭酸カルシウム、炭酸マグネシウム、またはそれらの組み合わせが挙げられる。無機充填剤は、いくつかの実施形態において、コストを削減するため、密封特性を改善するため、印刷を改善するため、または他の理由のために含めることができる。ポリマーブレンドは、いくつかの実施形態において、ブレンドの重量に基づいて最大５０重量パーセントの無機充填剤を含む。０〜５０重量％の全ての個々の値及び部分範囲が本明細書に含まれ、本明細書に開示される；例えば、ポリマーブレンド中の無機充填剤の量は、１、５、１０、１５、２０、２５、３０、３５、または４０重量％の下限値から２５、３０、３５、４０、４５、または５０重量％の上限値までであり得る。
【００６１】
いくつかの実施形態において、ポリマーブレンドは、例えば、酸化防止剤、着色剤、スリップ剤、粘着防止剤、加工助剤、及びそれらの組み合わせを含む、当業者に既知の１つ以上の添加剤をさらに含むことができる。いくつかの実施形態において、ポリマーブレンドは、そのような添加剤を最大５重量パーセント含む。０〜５重量％の全ての個々の値及び部分範囲が本明細書に含まれ、本明細書に開示される；例えば、ポリマーブレンド中の添加剤の総量は、０．５、１、１．５、２、２．５、３、３．５、４、または４．５重量％の下限値から１、２、３、４、または５重量％の上限値までであり得る。
【００６２】
後述の実施例１に記載される技術を用いてポリマーブレンドのいくつかの実施形態の電子顕微鏡写真が調製される場合、個別のポリエチレンドメイン（島）がエチレン／（メタ）アクリル酸コポリマーの連続相（海）に点在する「海の中の島」に似た二相形態が観察される。いくつかのそのような実施形態において、かなりの数のポリエチレンドメインが細長い形状を有する（それらの幅の少なくとも２倍の長さを有する）。いくつかのそのような実施形態において、細長い形状を有するポリエチレンドメインの少なくとも過半数は、０．２ミクロン以上の幅を有する。いくつかの実施形態において、細長い形状を有するポリエチレンドメインの少なくとも過半数は、０．２ミクロン〜０．５ミクロンの幅を有する。
【００６３】
後述するように、本発明のポリマーブレンドは、本明細書の教示に基づいて、当業者に既知の技術を用いた押出被覆（または他の機器）によって最終製品（例えば、多層構造）に組み込む／変換することができる。
【００６４】
本発明のポリマーブレンドは、フィルム製造のために押出コーター（または他の機器）に供給する前に、二軸押出機を用いて所定量の成分を溶融ブレンドすることによって調製することができる。そのようなポリマーブレンドはまた、フィルム製造のために押出コーター（または他の機器）に供給する前に、所定量の成分をタンブルブレンドすることによっても調製することができる。いくつかの実施形態において、本発明のポリマーブレンドはペレットの形態であってもよい。例えば、本明細書の教示に基づいて、個々の成分を溶融ブレンドし、次いで、二軸押出機または当業者に既知の他の技術を用いてペレットを形成することができる。いくつかの実施形態において、ポリマーブレンドは、押出コーターに供給する前にタンブルブレンドされる配合ペレットと追加のポリマーとの組み合わせを含むことができる。例えば、エチレン／（メタ）アクリル酸コポリマーとポリオレフィン（例えば、ＬＤＰＥ）とのブレンドを含むペレットを、追加のポリオレフィン（例えば、追加のＬＤＰＥ）とともにタンブルブレンドして、所望の重量パーセントのエチレン／（メタ）アクリル酸コポリマー及びポリオレフィンを有するポリマーブレンドを得ることができる。
【００６５】
多層構造
いくつかの実施形態において、本発明は、少なくとも１つの層が本明細書に開示される任意の実施形態によるポリマーブレンドから形成される多層構造に関する。多層構造は、いくつかの実施形態において、少なくとも２つの層を備え、各々が対向する表側面を有する。そのような実施形態において、第１の層（Ａ層）（例えば、本発明のポリマーブレンドを含む層）は、第２の層（Ｂ層）と接着接触しており、第２の層（Ｂ層）の上部表側面は、第１の層（Ａ層）の下部表側面と接着接触している。
【００６６】
第１の層（Ａ層）が本発明のポリマーブレンドから形成される実施形態において、第２の層（Ｂ層）は基板を備えることができる。本発明の実施形態において第２の層（Ｂ層）として使用され得る基板の例として、金属箔、織物マット（例えば、ガラス繊維織物マット）、不織マット（例えば、不織ガラス繊維マット）、スクリム、金属化フィルム（例えば、金属化ＰＥＴ）、及び高分子フィルム（例えば、配向ポリプロピレン、配向ＰＥＴ等）が挙げられる。本発明のポリマーブレンドは、金属箔または金属化フィルムへの接着において特に有用である。任意の金属箔または金属化フィルムが、その上にポリマーブレンド層が塗布される基板を形成し得る。例示的な金属箔として、アルミニウム箔及び銅箔が挙げられる。箔は、存在する場合、必ずではないが、湿潤性及び／または接着性を改善するために火炎処理もしくはコロナ処理され得るか、または他の処理に供され得る。例示的な金属化フィルムとして、金属化ＰＥＴフィルム、金属化配向ポリプロピレンフィルム、金属化ポリアミドフィルム、及び金属化ポリエチレンフィルムが挙げられる。いくつかの実施形態において、金属箔以外の基板も、湿潤性及び／または接着性を改善するために火炎処理もしくはコロナ処理され得るか、または他の処理に供され得る。いくつかのそのような実施形態において、基板は、配向ポリプロピレンまたは配向ポリアミドフィルムを含む。当業者は、本明細書の教示に基づいてそのような基板を特定することができる。
【００６７】
いくつかの実施形態において、本発明の多層構造は、本明細書に開示される実施形態のいずれかによるポリマーブレンドから形成される第１の層（Ａ層）と、第１の層と接着接触している金属基板（例えば、金属箔または金属化フィルム）を備える第２の層（Ｂ層）とを備え、第１の層の金属基板（例えば、金属箔）への接着は、３インチ／分のクロスヘッド速度でＡＳＴＭ  Ｆ９０４に基づく１８０度剥離試験を用いて測定した場合に少なくとも３Ｎ／インチであり、いくつかの実施形態において少なくとも５Ｎ／インチであり、他の実施形態において少なくとも６Ｎ／インチである。いくつかの実施形態において、金属基板はアルミニウム箔である。
【００６８】
多層構造が金属箔層（例えば、アルミニウム箔層）を含む実施形態において、金属箔は、０．２０〜２．０ミル、より好ましくは０．２０〜０．５０ミルの厚さを有する。０．２０〜０．５０ミルの全ての個々の値及び部分範囲が本明細書に含まれ、本明細書に開示される；例えば、金属箔層の厚さは、０．２０、０．２５、０．３０、０．３５、０．４０、または０．４５ミルの下限値から０．３０、０．３５、０．４０、０．４５、または０．５０ミルの上限値までの範囲であり得る。例えば、金属箔層の厚さは、０．２０〜０．５０ミルの範囲であってもよく、または代替例において０．２０〜０．６０ミル、または代替例において０．６０〜１．０ミル、または代替例において０．２５〜０．５０ミルであってもよい。当業者には、金属箔層の厚さは塗布に十分であるとして定義される。
【００６９】
多層構造が金属化フィルム層（例えば、金属化ＰＥＴフィルム、金属化配向ポリプロピレンフィルム、金属化ポリアミドフィルム、または金属化ポリエチレンフィルム）を含む実施形態において、フィルム上の金属化層は、性能（例えば、バリア性、不透明性等）及びコスト等の要因に応じて様々な厚さを有することができる。いくつかの実施形態において、金属化フィルム層上の金属化層は、３〜４０ｎｍの厚さを有する。３〜４０ｎｍの全ての個々の値及び部分範囲が本明細書に含まれ、本明細書に開示される；例えば、金属化層の厚さは、３、５、１０、１７、２０、２２、２５、３０、または３５ｎｍの下限値から１０、１２、１５、２０、２３、２５、３２、３５、３７、または４０ｎｍの上限値までの範囲であり得る。当業者には、金属化フィルムの金属化層の厚さは塗布に十分であるとして定義される。
【００７０】
ポリマーブレンドから形成される層は、押出積層及び／または押出被覆等の任意の許容される様式によって金属基板層（例えば、金属箔）に塗布され得る。ポリマーブレンド層を金属基板層（例えば、金属箔）上に押出被覆する際、いくつかの実施形態において、ポリマーブレンドは、金属箔層に許容される接着を提供しながら、許容レベルのネックイン及びドローダウン速度を維持することができる。本発明のポリマーブレンドは、いくつかの実施形態において、なおも金属基板に許容される接着を提供しながら、低密度ポリエチレンのみを含むポリマー層が押出被覆される場合に用いられる温度（例えば、〜３２０℃）よりも低い温度（例えば、〜３００℃）で金属基板層上に押出被覆され得る。したがって、許容される接着を達成する一方で比較的低い温度で押出被覆する能力が、本発明のいくつかの実施形態の利点の１つである。
【００７１】
いくつかの実施形態において、本発明のポリマーブレンドから形成される層は、基板に加えて（例えば、金属箔層に加えて）別の層と接着接触することができる。例えば、いくつかの実施形態において、ポリマーブレンドから形成される層は、ポリオレフィンを含む層とさらに接着接触することができる。すなわち、そのような実施形態において、本発明のポリマーブレンドから形成される層は、基板の上部表側面がポリマーブレンド層の下部表側面と接着接触し、ポリマーブレンド層の上部表側面がポリオレフィン層の下部表側面と接着接触した状態で、ポリオレフィン層と基板（例えば、金属箔）との間にあってもよい。
【００７２】
ポリオレフィン層を含む実施形態において、ポリオレフィンは、本明細書の教示に基づいて多層構造中の層としての使用に適していることが当業者に既知である任意のポリエチレン、ポリプロピレン、及びそれらの誘導体（例えば、エチレン−プロピレンコポリマー）であり得る。例えば、そのような層及び多層構造中の他の層に使用することができるポリエチレンは、いくつかの実施形態において、超低密度ポリエチレン（ＵＬＤＰＥ）、低密度ポリエチレン（ＬＤＰＥ）、直鎖状低密度ポリエチレン（ＬＬＤＰＥ）、中密度ポリエチレン（ＭＤＰＥ）、高密度ポリエチレン（ＨＤＰＥ）、高溶融強度高密度ポリエチレン（ＨＭＳ−ＨＤＰＥ）、超高密度ポリエチレン（ＵＨＤＰＥ）、メタロセン触媒または束縛構造触媒等のシングルサイト触媒を用いて作製される均一に分岐したエチレン／α‐オレフィンコポリマー、及びそれらの組み合わせであり得る。いくつかの実施形態において、ポリオレフィン層に使用されるポリエチレンは、気相重合によって作製することができる。いくつかの実施形態において、ポリオレフィン層に使用されるポリエチレンは、当該技術分野で既知の任意の種類の反応器または反応基構成を使用して、気相重合、溶液相重合、もしくはスラリー重合、またはそれらの任意の組み合わせによって作製することができる。
【００７３】
多層構造のいくつかの実施形態は、上記のもの以外の層を含むことができる。例えば、本発明によるポリマーブレンドから形成される層と必ずしも接着接触しているわけではないが（いくつかの実施形態において、そのような層はそのようなポリマーブレンドから形成される層と接触していてもよいが）、多層構造は、例えば、バリア層、シーラント層、タイ層、他のポリエチレン層、ポリプロピレン層等を含む用途に応じて、多層構造に典型的に含まれる他の層をさらに含むことができる。加えて、印刷層、高弾性層、高光沢層等の他の層が本発明の多層構造（例えば、フィルム）に積層されてもよい。さらに、いくつかの実施形態において、多層構造は、紙またはガラス繊維等の繊維を含有する基板（例えば、不織マット、織物マット、スクリム等）に押出被覆することができる。
【００７４】
押出被覆に加えて、本発明の多層構造は、本明細書の教示に基づいて、当業者に既知の技術を用いてインフレーションフィルムまたはキャストフィルムとして共押出しすることができる。いくつかの実施形態において、本発明の多層構造はまた、積層によって、またはインフレーション／キャストフィルムの組み合わせに続く熱積層によって形成することもできる。
【００７５】
包装
いくつかの実施形態において、本発明は、本明細書に開示される任意の実施形態の多層構造を含む包装に関する。特定の実施形態において、包装は、レトルト及び／または滅菌包装である。包装は、種々の実施形態において、固体、スラリー、液体、または気体を収容するために使用され得る。限定ではなく例として、包装は、酸性溶液、トウモロコシ油、アルコール、肉、チーズ、日焼け止め剤、シャンプー、スパイス、醤油、コーヒー用クリーム、フレーバーコーヒー、牛乳、ジュース、洗剤、無菌食品、加熱充填ジュース、脂肪分の多い食品、赤ちゃん用おしり拭き、ヨウ素溶液、サラダドレッシング、ケチャップ、ソース、及び他の品物を収容するために使用され得る。
【００７６】
次に、本発明のいくつかの実施形態を以下の実施例において詳細に説明する。
【実施例】
【００７７】
以下の原料は、後に記載する実施例において使用される。
【００７８】
［表］
2018536046.tif 000002
【００７９】
前述の手順を用いて、各原料について１９０℃及び１０００ｓ−１での粘度を決定する。関連データ及び粘度は以下の通りである。
【００８０】
［表］
2018536046.tif 000003
【００８１】
以下に記載する実施例１〜７は、アルミニウム基板に対する本発明のポリマーブレンドの接着を説明するために用いられる。各実施例で使用されるアルミニウム基板は、以下のように調製される。ＤＯＷ（商標）ＬＤＰＥ  ７２２（Ｔｈｅ  Ｄｏｗ  Ｃｈｅｍｉｃａｌ  Ｃｏｍｐａｎｙ）を用いて、漂白した３０ポンド／連の紙を０．０００３５インチ（０．３５ミリ）の湿潤可能なグレードＡアルミニウム箔に押出積層する。次いで、積層シートを３〜４フィートの長さに切断してアルミニウム基板を得る。アルミニウム基板の前端部にマスキングテープを貼付する。アルミニウム基板は、実施例１〜７のいずれにおいてもコロナ処理されない。
【００８２】
実施例１
表１に示すように様々な多層構造を調製する。
【００８３】
【表１】
2018536046.tif 000004
【００８４】
本明細書の全ての実施例は、Ｂｌａｃｋ  Ｃｌａｗｓｏｎの押出コーターを利用してポリマー層（Ａ層）をアルミニウム基板（Ｂ層）上に押出被覆することによって調製される。比較例Ａ及びＢでＡ層に使用されるポリマーのペレットは、市販の材料の箱から直接供給される。比較例Ｃならびに本発明の実施例１及び２のＡ層は、押出コーターにブレンドを供給する前に、汎用スクリューを備えた二軸押出機を通して所定量の２つの成分を溶融ブレンドすることによって調製される。アルミニウム基板は、冷却ロール／ゴムロールニップの直前に移動中の５０ポンド／連のクラフト紙上に降ろされ、そこでアルミニウム基板がニップに引き入れられ、それによってアルミニウム基板の箔側にＡ層が塗布される。その結果として生じるダイからの流速は、ダイ開口１インチ当たり〜１０ポンド／時間のポリマーである。６インチの一定の空隙が試料を製造する際に用いられる。各試料は、アルミニウム基板上に被覆された厚さ１ミルのＡ層の単層からなる。試料は、３００℃の溶融温度、及び１分当たり４４０フィートのライン速度で作製される。
【００８５】
各試料について、Ａ層のアルミニウム基板への接着を３インチ／分のクロスヘッド速度でＡＳＴＭ  Ｆ９０４に基づく１８０度剥離試験を用いて決定する。各比較例／本発明の実施例の少なくとも５つの試料を測定し、平均値及び標準偏差を計算する。その結果を表２に示す。
【００８６】
【表２】
2018536046.tif 000005
【００８７】
これらの試料についてネックイン及びドローダウン速度も測定し、その結果を（ＲＶＲに加えて）表３に示す。
【００８８】
【表３】
2018536046.tif 000006
【００８９】
次いで、本発明の実施例１及び２ならびに比較例Ｃの形態を以下のように調べる。２つの本発明の実施例及び比較例の各々について、被覆されたアルミニウム基板（Ａ層＋Ｂ層）の一部をＥｐｏＦｉｘ（商標）低粘度エポキシに埋め込み、次いで研磨及び切削する。両面テープを使用してスライドガラス上に切削試料を載せ、四酸化ルテニウム（ＲｕＯ４）の２％水溶液の蒸気に周囲温度で３時間曝露してコントラストを強調する。スクリュートップキャップ付きのガラス瓶内で、０．２ｇの塩化ルテニウム（ＩＩＩ）水和物（ＲｕＣｌ３・Ｈ２Ｏ）を１０ｍＬの５．２５％次亜塩素酸ナトリウム水溶液と混合することにより染色液を調製した。ＲｕＯ４の蒸気はエチレン／アクリル酸コポリマー相を優先的に染色し、電子顕微鏡法のためのコントラストを提供する。染色したブロック面を低温で研磨し、アルミニウム試料スタブに載せる。Ｅｍｉｔｅｃｈ  Ｋ５７５Ｘターボスパッタコーターを２５秒間使用してイリジウムプラズマで試料をスパッタリングし、走査型電子顕微鏡法のためにそれらを導電性にした。後方散乱電子像モード下にて加速電圧５ｋＶでＦＥＩ  Ｎａｎｏ−６００走査型電子顕微鏡を使用して、低温研磨したブロック面試料からデジタル画像を取得した。上記の設定下では、染色相（すなわち、エチレン／アクリル酸コポリマー）がより明るく見えるのに対し、非染色相（すなわち、ポリエチレン）はより暗く見える。
【００９０】
比較例Ｃならびに本発明の実施例１及び２の電子顕微鏡写真を、機械方向に垂直に撮影する。個別のポリエチレンドメイン（島）がエチレン／アクリル酸コポリマーの連続相（海）に点在する「海の中の島」に似た二相形態が各試料に顕著に見られる。同じ倍率（例えば、５×）で画像を比較した場合、本発明の実施例１及び２の画像におけるポリエチレンドメイン（島）の平均サイズは互いに類似している。しかしながら、同じ倍率で本発明の実施例１または２のいずれかの画像を比較例Ｃの画像と比較した場合、本発明の実施例におけるポリエチレンドメイン（島）の平均サイズは、比較例Ｃにおけるポリエチレンドメインの平均サイズと比べて少なくとも一桁小さい。分散相の平均ドメインサイズは、ポリマーブレンド中の各成分の粘度の比に関連する。サイズの違いに加えて、本発明の実施例１及び２におけるポリエチレンドメイン（島）の数は、比較例Ｃのポリエチレンドメインの数と比較して少ない。ポリエチレンドメイン（島）のサイズ及び数は、本発明の実施例１及び２と比較例Ｃとの間で異なるが、それらの全体的な形状は類似している。具体的には、各試料中のポリエチレンドメイン（島）は、溶融ポリマーブレンドの処理中に適用される変形プロファイルの結果として概ね細長い。しかしながら、本発明の実施例１及び２において、ポリエチレンドメイン（その幅の少なくとも２倍の長さを有するドメイン）は細長い形状を有し、ポリエチレンドメインの幅は、一般的に０．２〜０．５ミクロンであるのに対し、比較例Ｃのポリエチレンドメインの幅は、一般的に０．１ミクロン未満である。本発明の実施例における分散相（ポリエチレン）と連続相（エチレン／アクリル酸コポリマー）との間における粘度の大きな差に関連するより粗い形態は、観察されたより高い接着値に寄与していると考えられるため、有益である。
【００９１】
実施例２
さらなる多層構造を表４に示されるように調製する。
【００９２】
【表４】
2018536046.tif 000007
【００９３】
各実施例は、Ｂｌａｃｋ  Ｃｌａｗｓｏｎの押出コーターを利用してポリマー層（Ａ層）をアルミニウム基板（Ｂ層）上に押出被覆することによって調製される。本発明の実施例３及び４のＡ層は、押出コーターにブレンドを供給する前に、（汎用スクリューと比較して）軽量設計されたスクリューを備えた二軸押出機を通して所定量の２つの成分を溶融ブレンドすることによって調製される。本発明の実施例３及び４の酸化防止剤は、溶融ブレンド前のマスターバッチ処理によってブレンドに組み込まれる。アルミニウム基板は、冷却ロール／ゴムロールニップの直前に移動中の５０ポンド／連のクラフト紙上に降ろされ、そこでアルミニウム基板がニップに引き入れられ、それによってアルミニウム基板の箔側にＡ層が塗布される。各試料は、アルミニウム基板上に被覆された厚さ１ミルのＡ層の単層からなる。試料は、３００℃の溶融温度、及び１分当たり４４０フィートのライン速度で作製される。
【００９４】
各試料について、Ａ層のアルミニウム基板への接着を実施例１で前述したように測定する。各本発明の実施例の少なくとも５つの試料を測定し、平均値及び標準偏差を計算する。その結果を表５に示す。
【００９５】
【表５】
2018536046.tif 000008
【００９６】
実施例３
さらなる多層構造を表６に示されるように調製する。
【００９７】
【表６】
2018536046.tif 000009
【００９８】
各実施例は、Ｂｌａｃｋ  Ｃｌａｗｓｏｎの押出コーターを利用してポリマー層（Ａ層）をアルミニウム基板（Ｂ層）上に押出被覆することによって調製される。本発明の実施例５及び６のＡ層は、押出コーターに供給する前に所定量の２つの成分を〜３０分間タンブルブレンドすることによって調製される。アルミニウム基板は、冷却ロール／ゴムロールニップの直前に移動中の５０ポンド／連のクラフト紙上に降ろされ、そこでアルミニウム基板がニップに引き入れられ、それによってアルミニウム基板の箔側にＡ層が塗布される。各試料は、アルミニウム基板上に被覆された厚さ１ミルのＡ層の単層からなる。試料は、３００℃の溶融温度、及び１分当たり４４０フィートのライン速度で作製される。
【００９９】
各試料について、Ａ層のアルミニウム基板への接着を実施例１で前述したように測定する。各本発明の実施例の少なくとも５つの試料を測定し、平均値及び標準偏差を計算する。その結果を表７に示す。
【０１００】
【表７】
2018536046.tif 000010
【０１０１】
実施例４
さらなる多層構造を表８に示されるように調製する。
【０１０２】
【表８】
2018536046.tif 000011
【０１０３】
本発明の実施例７は、Ｂｌａｃｋ  Ｃｌａｗｓｏｎの押出コーターを利用してポリマー層（Ａ層）をアルミニウム基板（Ｂ層）上に押出被覆することによって調製される。Ａ層は、押出コーターにブレンドを供給する前に、（汎用スクリューと比較して）軽量設計されたスクリューを備えた二軸押出機を通して所定量の２つの成分を溶融ブレンドすることによって調製される。酸化防止剤は、溶融ブレンド前のマスターバッチ処理によってブレンドに組み込まれる。アルミニウム基板は、冷却ロール／ゴムロールニップの直前に移動中の５０ポンド／連のクラフト紙上に降ろされ、そこでアルミニウム基板がニップに引き入れられ、それによってアルミニウム基板の箔側にＡ層が塗布される。各試料は、アルミニウム基板上に被覆された厚さ１ミルのＡ層の単層からなる。試料は、３００℃の溶融温度、及び１分当たり４４０フィートのライン速度で作製される。
【０１０４】
各試料について、Ａ層のアルミニウム基板への接着を実施例１で前述したように測定する。４つの試料を測定し、平均値及び標準偏差を計算する。その結果を表９に示す。
【０１０５】
【表９】
2018536046.tif 000012
【０１０６】
実施例５
さらなる多層構造を表１０に示されるように調製する。
【０１０７】
【表１０】
2018536046.tif 000013
【０１０８】
本明細書の全ての実施例は、Ｂｌａｃｋ  Ｃｌａｗｓｏｎの押出コーターを利用してポリマー層（Ａ層）をアルミニウム基板（Ｂ層）上に押出被覆することによって調製される。比較例ＤでＡ層に使用されるポリマーのペレットは、市販の材料の箱から直接供給される。本発明の実施例８、９、及び１０のＡ層は、押出コーターにブレンドを供給する前に、汎用スクリューを備えた二軸押出機を通して所定量の２つの成分を溶融ブレンドすることによって調製される。本発明の実施例１１のＡ層は、押出コーターに供給する前に所定量の２つの成分を〜３０分間タンブルブレンドすることによって調製される。アルミニウム基板は、冷却ロール／ゴムロールニップの直前に移動中の５０ポンド／連のクラフト紙上に降ろされ、そこでアルミニウム基板がニップに引き入れられ、それによってアルミニウム基板の箔側にＡ層が塗布される。その結果として生じるダイからの流速は、ダイ開口１インチ当たり〜１０ポンド／時間のポリマーである。６インチの一定の空隙が試料を製造する際に用いられる。各試料は、アルミニウム基板上に被覆された厚さ２ミルのＡ層の単層からなる。試料は、３００℃の溶融温度、及び１分当たり４４０フィートのライン速度で作製される。
【０１０９】
各試料について、Ａ層のアルミニウム基板への接着を１０インチ／分のクロスヘッド速度でＡＳＴＭ  Ｆ９０４に基づく１８０度剥離試験を用いて決定する。各本発明の実施例の少なくとも５つの試料を測定し、平均値及び標準偏差を計算する。その結果を表１１に示す。
【０１１０】
【表１１】
2018536046.tif 000014
【０１１１】
これらの試料についてネックイン及びドローダウン速度も測定し、その結果を（ＲＶＲに加えて）表１２に示す。
【０１１２】
【表１２】
2018536046.tif 000015
【０１１３】
実施例６
さらなる多層構造を表１３に示されるように調製する。
【０１１４】
【表１３】
2018536046.tif 000016
【０１１５】
本明細書の全ての実施例は、Ｂｌａｃｋ  Ｃｌａｗｓｏｎの押出コーターを利用してポリマー層（Ａ層）をアルミニウム基板（Ｂ層）上に押出被覆することによって調製される。比較例Ｅ及びＦでＡ層に使用されるポリマーのペレットは、市販の材料の箱から直接供給される。本発明の実施例１２及び比較例ＧのＡ層は、押出コーターにブレンドを供給する前に、汎用スクリューを備えた二軸押出機を通して所定量の２つの成分を溶融ブレンドすることによって調製される。アルミニウム基板は、冷却ロール／ゴムロールニップの直前に移動中の５０ポンド／連のクラフト紙上に降ろされ、そこでアルミニウム基板がニップに引き入れられ、それによってアルミニウム基板の箔側にＡ層が塗布される。その結果として生じるダイからの流速は、ダイ開口１インチ当たり〜１０ポンド／時間のポリマーである。６インチの一定の空隙が試料を製造する際に用いられる。各試料は、アルミニウム基板上に被覆された厚さ２ミルのＡ層の単層からなる。試料は、３００℃の溶融温度、及び１分当たり４４０フィートのライン速度で作製される。
【０１１６】
各試料について、Ａ層のアルミニウム基板への接着を１０インチ／分のクロスヘッド速度でＡＳＴＭ  Ｆ９０４に基づく１８０度剥離試験を用いて決定する。各実施例の少なくとも５つの試料を測定し、平均値及び標準偏差を計算する。その結果を表１４に示す。
【０１１７】
【表１４】
2018536046.tif 000017
【０１１８】
これらの試料についてネックイン及びドローダウン速度も測定し、その結果を（ＲＶＲに加えて）表１５に示す。
【０１１９】
【表１５】
2018536046.tif 000018
【０１２０】
実施例７
さらなる多層構造を表１６に示されるように調製する。
【０１２１】
【表１６】
2018536046.tif 000019
【０１２２】
上記の例で使用されるアルミニウム基板２は、以下のように調製される。１００：１２の比のＡＤＣＯＴＥ（商標）５５０／Ｃｏｒｅａｃｔａｎｔ  Ｆ混合物を用いて、４８ゲージＰＥＴを０．０００３５インチの湿潤可能なグレードＡアルミニウム箔に積層する。ＡＤＣＯＴＥ（商標）５５０及びＣｏｒｅａｃｔａｎｔ  Ｆは両方ともＴｈｅ  Ｄｏｗ  Ｃｈｅｍｉｃａｌ  Ｃｏｍｐａｎｙから市販されている。１８０°Ｆのニップ温度で１５０°Ｆから１８０°Ｆに上昇させたオーブン温度を用いて、グラビアシリンダーを介して接着剤混合物を３ポンド／連で塗布する。積層構造は、使用前に最低でも７日間７７°Ｆで硬化させる。次いで、積層シートを３〜４フィートの長さに切断してアルミニウム基板を得る。アルミニウム基板の前端部にマスキングテープを貼付する。アルミニウム基板はコロナ処理されない。Ａ層は、後述のように単層としてアルミニウム基板上に被覆される。
【０１２３】
本明細書の全ての実施例は、Ｂｌａｃｋ  Ｃｌａｗｓｏｎの押出コーターを利用してポリマー層（Ａ層）をアルミニウム基板（Ｂ層）上に押出被覆することによって調製される。比較例ＨでＡ層に使用されるポリマーのペレットは、市販の材料の箱から直接供給される。本発明の実施例１３〜１６のＡ層は、押出コーターにブレンドを供給する前に、汎用スクリューを備えた二軸押出機を通して所定量の２つの成分を溶融ブレンドすることによって調製される。アルミニウム基板は、冷却ロール／ゴムロールニップの直前に移動中の５０ポンド／連のクラフト紙上に降ろされ、そこでアルミニウム基板がニップに引き入れられ、それによってアルミニウム基板の箔側にＡ層が塗布される。その結果として生じるダイからの流速は、ダイ開口１インチ当たり〜１０ポンド／時間のポリマーである。６インチの一定の空隙が試料を製造する際に用いられる。各試料は、アルミニウム基板上に被覆された厚さ１ミルのＡ層の単層からなる。試料は、３００℃の溶融温度、及び１分当たり４４０フィートのライン速度で作製される。
【０１２４】
各試料のホットタック強度は、Ｅｎｅｐａｙ  Ｃｏｒｐｏｒａｔｉｏｎの試験機器を使用してＡＳＴＭ  Ｆ１９２１のＭｅｔｈｏｄ  Ａに従って測定される。「ホットタック強度」は、試料が冷却する前の、シーリング操作直後のヒートシールの強度を指す。試料を機械方向に１インチのストリップに切断し、０．５秒の滞留時間で１０℃ごとに試験を行う。その結果を表１７に示す。
【０１２５】
【表１７】
2018536046.tif 000020
【０１２６】
実施例８
さらなる多層構造を表１８に示されるように調製する。
【０１２７】
【表１８】
2018536046.tif 000021
【０１２８】
配向ポリプロピレン（ｏＰＰ）は、以下の組成を有する多層構造である：配向ポリプロピレンを１．０ワットで処理した２５ポンドＢＬＭＧ（漂白光沢）紙／５．５番ＬＤＰＥ／６０ゲージ金属化配向ポリプロピレン。Ａ層は、後述のように、配向ポリプロピレン基板の非金属化側に単層として被覆される。
【０１２９】
本明細書の全ての実施例は、Ｂｌａｃｋ  Ｃｌａｗｓｏｎの押出コーターを利用してポリマー層（Ａ層）を配向ポリプロピレン基板（Ｂ層）上に押出被覆することによって調製される。比較例ＩでＡ層に使用されるポリマーのペレットは、市販の材料の箱から直接供給される。本発明の実施例１７〜２０のＡ層は、押出コーターにブレンドを供給する前に、汎用スクリューを備えた二軸押出機を通して所定量の２つの成分を溶融ブレンドすることによって調製される。本発明の実施例２１のＡ層は、押出コーターに供給する前に所定量の２つの成分を〜３０分間タンブルブレンドすることによって調製される。配向ポリプロピレン基板は、冷却ロール／ゴムロールニップの直前に移動中の５０ポンド／連のクラフト紙上に降ろされ、そこで基板がニップに引き入れられ、それによって基板上にＡ層が塗布される。その結果として生じるダイからの流速は、ダイ開口１インチ当たり〜１０ポンド／時間のポリマーである。６インチの一定の空隙が試料を製造する際に用いられる。各試料は、配向ポリプロピレン基板上に被覆された厚さ２ミルのＡ層の単層からなる。試料は、３００℃の溶融温度、及び１分当たり４４０フィートのライン速度で作製される。
【０１３０】
各試料について、Ａ層の配向ポリプロピレン基板への接着を１０インチ／分のクロスヘッド速度でＡＳＴＭ  Ｆ９０４に基づく１８０度剥離試験を用いて決定する。各実施例の少なくとも５つの試料を測定し、平均値及び標準偏差を計算する。その結果を表１９に示す。
【０１３１】
【表１９】
2018536046.tif 000022
【０１３２】
実施例９
さらなる多層構造を表２０に示されるように調製する。
【０１３３】
【表２０】
2018536046.tif 000023
【０１３４】
これらの実施例における基板は配向ポリアミド（ｏＰＡ）フィルムである。Ａ層は、後述のように単層として配向ポリアミド基板上に被覆される。
【０１３５】
本明細書の全ての実施例は、Ｂｌａｃｋ  Ｃｌａｗｓｏｎの押出コーターを利用してポリマー層（Ａ層）を配向ポリアミド基板（Ｂ層）上に押出被覆することによって調製される。比較例ＪでＡ層に使用されるポリマーのペレットは、市販の材料の箱から直接供給される。本発明の実施例２２〜２５のＡ層は、押出コーターにブレンドを供給する前に、汎用スクリューを備えた二軸押出機を通して所定量の２つの成分を溶融ブレンドすることによって調製される。本発明の実施例２６のＡ層は、押出コーターに供給する前に所定量の２つの成分を〜３０分間タンブルブレンドすることによって調製される。配向ポリアミド基板は、冷却ロール／ゴムロールニップの直前に移動中の５０ポンド／連のクラフト紙上に降ろされ、そこで基板がニップに引き入れられ、それによって基板上にＡ層が塗布される。その結果として生じるダイからの流速は、ダイ開口１インチ当たり〜１０ポンド／時間のポリマーである。６インチの一定の空隙が試料を製造する際に用いられる。各試料は、配向ポリアミド基板上に被覆された厚さ２ミルのＡ層の単層からなる。試料は、３００℃の溶融温度、及び１分当たり４４０フィートのライン速度で作製される。
【０１３６】
各試料について、Ａ層の配向ポリアミド基板への接着を１０インチ／分のクロスヘッド速度でＡＳＴＭ  Ｆ９０４に基づく１８０度剥離試験を用いて決定する。各実施例の少なくとも５つの試料を測定し、平均値及び標準偏差を計算する。その結果を表２１に示す。
【０１３７】
【表２１】
2018536046.tif 000024
【手続補正書】
【提出日】平成30年5月21日(2018.5.21)
【手続補正１】
【補正対象書類名】特許請求の範囲
【補正対象項目名】全文
【補正方法】変更
【補正の内容】
【特許請求の範囲】
【請求項１】
ポリマーブレンドであって、
コポリマーの重量に基づいて４重量パーセントより高く最大２５重量パーセントの酸含有量を有し、１〜６０ｇ／１０分のメルトインデックス（Ｉ２）を有する、エチレンとアクリル酸及びメタクリル酸の少なくとも一方とを含むコポリマーであって、エチレンアクリル酸コポリマー及びエチレンメタクリル酸コポリマーの総量は、前記ブレンドの総重量に基づいて前記ブレンドの４５〜９９重量パーセントを占める、コポリマーと、
０．８７０ｇ／ｃｍ３以上の密度を有し、２０ｇ／１０分以下のメルトインデックス（Ｉ２）を有するポリオレフィンであって、前記ブレンドの総重量に基づいて前記ブレンドの１〜５５重量パーセントを占める、ポリオレフィンと、を含む、ポリマーブレンド。
【請求項２】
前記ポリオレフィンは、直鎖状低密度ポリエチレン、低密度ポリエチレン、高密度ポリエチレン、ポリプロピレン、またはそれらの組み合わせを含む、請求項１に記載のポリマーブレンド。
【請求項３】
エチレンアクリル酸コポリマー及びエチレンメタクリル酸コポリマーの前記総量は、前記ブレンドの５０重量パーセント超を占め、前記ポリオレフィンは、前記ブレンドの５０重量パーセント未満を占める、請求項１〜２のいずれか一項に記載のポリマーブレンド。
【請求項４】
前記ポリオレフィンと前記エチレン／（メタ）アクリル酸コポリマーとの相対粘度比は、＜０．１５である、請求項１〜３のいずれか一項に記載のポリマーブレンド。
【請求項５】
ポリオレフィンと前記エチレン／（メタ）アクリル酸コポリマーとの前記粘度比は、１超１０未満である、請求項１〜４のいずれか一項に記載のポリマーブレンド。
【請求項６】
無機充填剤をさらに含み、前記無機充填剤は、炭酸カルシウム、炭酸マグネシウム、またはそれらの組み合わせを含む、請求項１〜５のいずれか一項に記載のポリマーブレンド。
【請求項７】
少なくとも２つの層を備える多層構造であって、各層は対向する表側面を有し、
Ａ層は、請求項１〜６のいずれか一項に記載のポリマーブレンドを含み、
Ｂ層は、基板を備え、Ｂ層の上部表側面は、Ａ層の下部表側面と接着接触している、多層構造。
【請求項８】
前記基板は、金属箔、金属化フィルム、織物マット、不織マット、またはスクリムを含む、請求項７に記載の多層構造。
【請求項９】
Ｃ層をさらに備え、Ａ層の上部表側面は、Ｃ層の下部表側面と接着接触し、Ｃ層はポリオレフィンを含む、請求項７または請求項８に記載の多層構造。
【請求項１０】
Ａ層のＢ層への接着は、３インチ／分のクロスヘッド速度でＡＳＴＭ  Ｆ９０４に基づく１８０度剥離試験を用いて測定した場合に少なくとも３Ｎ／インチである、請求項７〜９のいずれか一項に記載の多層構造。
【国際調査報告】
2018536046.tif 000025
2018536046.tif 000026